少なくとも、また、好ましくは、1個のスペーサー基Spによって一緒に結合させた少なくとも1個の基Qと少なくとも1個の基Aを含む化合物をグラフトさせることによって得られる変性ポリマーであって、Qが、アゾ‐ジカルボニル含有基を含み;Aが、少なくとも1個の窒素原子を含む会合性基を含み;そして、Spが、QとA間の結合を形成する原子または複数の原子の基であることを特徴とする前記変性ポリマー。前記ポリマーが、ジエンエラストマーである、請求項1記載の変性ポリマー。前記ジエンエラストマーが、好ましくはエチレンプロピレンジエンモノマーのコポリマー、ブチルゴムから選ばれる本質的に飽和である、請求項1または2記載の変性ポリマー。前記ジエンエラストマーが、好ましくは天然ゴム、合成ポリイソプレン、イソプレンコポリマーおよびこれらのエラストマーの混合物から選ばれる本質的に不飽和である、請求項1または2記載の変性ポリマー。前記会合性基が、イミダゾリジニル、トリアゾリル、ウレイル、ビス‐ウレイルおよびウレイド‐ピリミジル基から選ばれる、請求項1~4のいずれか1項記載の変性ポリマー。基Aが、下記の式~の1つに相応する、請求項1~5のいずれか1項記載の変性ポリマー:。前記変性剤が、下記の式によって示される、請求項1~6のいずれか1項記載の変性ポリマー:W‐CO‐N=N‐CO‐Sp‐A式中、Aは、少なくとも1個の窒素原子を含む会合性基であり;Spは、前記アゾジカルボニル含有官能基を前記会合性基Aへ結合させる二価のスペーサー基であり;Wは、式R‐Z‐の基;または、式‐Sp’‐A’の基を示す。前記変性剤が、下記の式またはの化合物から選ばれる、請求項7記載の変性ポリマー:R‐Z‐CO‐N=N‐CO‐Sp‐A;または、A‐Sp‐CO‐N=N‐CO‐Sp‐A。前記変性剤が、下記の式またはの化合物から選ばれる、請求項8記載の変性ポリマー:。前記変性剤のスペーサー基SpまたはSp’が、‐y‐、‐NH‐y‐、‐O‐y‐から選ばれ、yが1~6の整数である、請求項1~9のいずれか1項記載の変性ポリマー。前記変性剤が、下記の式~の化合物から選ばれる、請求項9および10のいずれか1項記載の変性剤:少なくとも1個の不飽和を含むポリマー上に、少なくとも、また、好ましくは、1個のスペーサー基Spによって一緒に結合させた少なくとも1個の基Qと少なくとも1個の基Aを含む化合物を、前記不飽和上での基Qのエン反応によってグラフトさせる工程を含むことを特徴とする変性ポリマーの製造方法。前記ポリマーが、ジエンエラストマーである、請求項12記載の変性ポリマーの製造方法。前記変性剤が、請求項5~11のいずれか1項において定義したとおりである、請求項12~13のいずれか1項記載の変性ポリマーの製造方法。補強用充填剤と、請求項1~11において定義したようなポリマーとを含む架橋済みまたは架橋可能なゴム組成物。請求項15において定義したようなゴム組成物を含むタイヤ。結果として、本発明の主題は、上記で説明したような、少なくとも、また、好ましくは、1個のスペーサー基Spによって一緒に結合させた少なくとも1個の基Qと少なくとも1個の基Aを含む化合物をグラフトさせることによって変性したポリマーである。ポリマーなる表現は、本発明によれば、上記の化合物と反応し得る少なくとも1個の不飽和または二重結合を含有する任意のポリマーを意味するものと理解されたい。好ましくは、本発明のポリマーは、ジエンエラストマーである。これらのジエンエラストマーは、知られている通り、2つのカテゴリー、即ち、本質的に不飽和と称するジエンエラストマーおよび本質的に飽和と称するジエンエラストマーに分類し得る。これら2つのカテゴリーのジエンエラストマーを、本発明の関連において想定し得る。本質的に飽和のジエンエラストマーは、常に15よりも少ない低いまたは極めて低いジエン起原のモチーフまたは単位量を有する。従って、例えば、数種のブチルゴムまたはEPDMタイプのジエンとα‐オレフィンとのコポリマーは、上記の本質的に飽和のジエンエラストマーの定義に属する。対照的に、本質的に不飽和のジエンエラストマーなる表現は、15よりも多いジエン起原のモチーフまたは単位量を有する、共役ジエンモノマーに少なくとも一部由来するジエンエラストマーを意味するものと理解されたい。本質的に不飽和のジエンエラストマーのカテゴリーにおいては、高不飽和のジエンエラストマーなる表現は、特に、50よりも多いジエン起原のモチーフ量を有するジエンエラストマーを意味するものと理解されたい。本発明において使用することのできるジエンエラストマーなる表現は、さらに詳細には、以下を意味するものと理解されたい:4~12個の炭素原子を有する共役ジエンモノマーを重合させることによって得られる任意のホモポリマー;1種以上の共役ジエンを相互にまたは8~20個の炭素原子を有する1種以上のビニル芳香族化合物と共重合させることによって得られる任意のコポリマー;エチレンおよび3~6個の炭素原子を含有するα‐オレフィンを、6~12個の炭素原子を含有する非共役ジエンモノマーと共重合させることによって得られる3成分コポリマー、例えば、上記タイプの非共役ジエンモノマー、例えば、特に、ヘキサジエン‐14、エチリデンノルボルネンまたはジシクロペンタジエンと一緒のエチレン、プロピレンから得られるエラストマーのような;そのようなポリマーは、特に、文献WO2004035639A1およびUS20050239639A1に記載されている;イソブテンとイソプレンのコポリマー、並びに、このタイプのコポリマーのハロゲン化形、特に、塩素化または臭素化形。任意のタイプのジエンエラストマーに適用できるけれども、高不飽和タイプ、特に、上記のまたはタイプの少なくとも1種のジエンエラストマーの使用が好ましい。共役ジエンとしては、ブタジエン‐13;2‐メチル‐13‐ブタジエン;例えば、23‐ジメチル‐13ブタジエン、23‐ジエチル‐13‐ブタジエン、2‐メチル‐3‐エチル‐13‐ブタジエンまたは2‐メチル‐3‐イソプロピル‐13‐ブタジエンのような23‐ジ‐13‐ブタジエン;アリール‐13‐ブタジエン、13‐ペンタジエン、24‐ヘキサジエンが、特に適している。ビニル芳香族化合物としては、例えば、スチレン;オルソ‐、メタ‐またはパラ‐メチルスチレン;ビニル‐トルエン市販混合物;パラ‐tert‐ブチルスチレン;メトキシスチレン;クロロスチレン;ビニルメシチレン;ジビニルベンゼンまたはビニルナフタレンが適している。上記コポリマーは、99質量と20質量の間の量のジエン単位と1質量と80質量の間の量のビニル芳香族単位を含み得る。これらのエラストマーは、使用する重合条件、特に、変性剤およびまたはランダム化剤の存在または不存在並びに使用する変性剤およびまたはランダム化剤の量に依存する任意のミクロ構造を有し得る。上記エラストマーは、例えば、ブロック、ランダム、序列または微細序列エラストマーであり得、分散液、エマルジョンまたは溶液として調製し得る;これらのエラストマーは、カップリング剤およびまたは星型化剤或いは官能化剤によってカップリングし得およびまたは星型化し得或いは官能化し得る。ポリブタジエン、合成ポリイソプレン、天然ゴム、ブタジエンコポリマー、イソプレンコポリマーおよびこれらエラストマーの混合物からなる群から選ばれるジエンエラストマーは、特に適している。そのようなコポリマーは、さらに好ましくは、天然ゴム、イソプレンブタジエンコポリマー、イソプレンスチレンコポリマー、イソプレンブタジエンスチレンコポリマーのようなイソプレンのホモポリマーおよびコポリマー、並びにおよびそのようなコポリマーの混合物からなる群から選択する。本発明によれば、少なくとも1個の不飽和または二重結合を有する上記ポリマーは、変性剤とも称し、少なくとも、また、好ましくは、1個のスペーサー基Spによって一緒に結合させた少なくとも1個の基Qと少なくとも1個の基Aを含む化合物をグラフトさせることによって変性する;上記において、Qは、アゾ‐ジカルボニル基を含み;Aは、少なくとも1個の窒素原子を含む会合性基を含み;Spは、QとA間の結合を形成する原子または複数の原子の基である。会合性基なる表現は、水素結合、イオン結合およびまたは疎水結合によって互いに結合することのできる基を意味するものと理解されたい。本発明の好ましい実施態様によれば、これらの基は、水素結合によって結合することのできる基である。複数の上記会合性基が水素結合により結合し得る場合、各会合性基は、2個の同一の会合性基が、自己補足性であり、互いに結合して、少なくとも2個の水素結合を形成し得るように、水素結合に関連する少なくとも1個の供与体部位と1個の受容体部位を含む。また、本発明に従う会合性基は、充填剤上に存在する官能基と水素結合、イオン結合およびまたは疎水結合によって結合し得る。1個の基Q、1個のスペーサー基および1個の会合性基を含有する本発明に従う化合物は、例えば、下記の式によって示し得る:A‐Sp‐Q1個の基Q、1個のスペーサー基および2個の会合性基を含有する本発明に従う化合物は、例えば、下記の式によって示し得る:同様に、2個の基Q、1個のスペーサー基および1個の会合性基を含有する本発明に従う化合物は、例えば、下記の式によって示し得る:同じ原理によれば、2個の基Q、1個のスペーサー基および2個の会合性基を含有する本発明に従う化合物は、例えば、下記の式によって示し得る:好ましくは、上記会合性基は、イミダゾリジニル、ウレイル、ビス‐ウレイル、ウレイド‐ピリミジル、トリアゾリル基から選ばれる。好ましくは、基Aは、下記の式~の1つに相応する:。好ましくは、基Aは、少なくとも1個のカルボニル官能基を含む5員または6員のジまたはトリ窒素含有の、好ましくはジ窒素含有の複素環を含む。さらにより好ましくは、基Aは、式のイミダゾリジニル基を含む。基Qは、好ましくは下記の式に相応するアゾ‐ジカルボニル含有基を含む:W‐CO‐N=N‐CO‐式中、Wは、式R‐Z‐の基;または、式‐Sp’‐A’の基を示す。好ましくは、本発明に従う変性剤は、下記の式によって示される:W‐CO‐N=N‐CO‐Sp‐A。例えば、本発明に従う変性剤は、下記の式またはによって示される:R‐Z‐CO‐N=N‐CO‐Sp‐A;または、A’‐Sp’‐CO‐N=N‐CO‐Sp‐A。スペーサー基Spは、少なくとも1個の基Qおよびまたは少なくとも1個の会合性基Aを結合させることを可能にし、従って、それ自体既知の任意のタイプであり得る。にもかかわらず、上記スペーサー基は、全くまたは如何なる程度も、本発明に従う化合物の基Qおよび会合性基を干渉すべきではない。上記スペーサー基は、好ましくは、線状、枝分れまたは環状の炭化水素鎖であり、1個以上の芳香族基およびまたは1個以上のヘテロ原子を含み得る。上記鎖は、その置換基が基Qおよび上記会合性基に対して不活性である限り、必要に応じて置換し得る。好ましい実施態様によれば、上記スペーサー基は、窒素、イオウ、ケイ素または酸素原子から選ばれる1個以上のヘテロ原子を必要に応じて含む線状または枝分れのC1~C24、好ましくはC1~C10アルキル鎖、さらに好ましくは線状のC1~C6アルキル鎖である。最も好ましくは、上記スペーサー基SpまたはSp’は、‐y‐、‐NH‐y‐、‐O‐y‐から選ばれ、yは1~6の整数である。好ましくは、本発明に従う変性剤は、下記の式またはの化合物から選ばれる:。さらにより好ましくは、本発明に従う変性剤は、下記の式~の化合物から選択し得る:本発明に従う変性剤は、下記の一般的スキーム化7に従う3つの工程において、或いは、下記の反応スキーム化8に従う、ジアルキルアゾジカルボキシレートまたはジアルキルヒドラゾジカルボキシレート上での直接反応によって調製し得る:好ましい実施態様によれば、変性剤の量は、001~50モル、好ましくは001~5モルの範囲にある。また、本発明の主題は、上記のグラフトエラストマーの製造方法でもある。上記ポリマーのグラフト化は、上記ポリマーを上記変性剤が担持する反応基と反応させることによって実施する。この反応中に、このまたはこれらの反応基は、ポリマー鎖との共有結合を形成する。上記変性剤のグラフト化は、ポリマー鎖の少なくとも1個の不飽和または二重結合上でのエン反応によって実施する。この変性は、上記ポリマーの必要に応じての官能基との反応によって生じない。このエン反応は、下記で説明するポリイソプレンにおいてのメカニズムによって説明し得る:上記変性剤のグラフト反応は、塊状で、例えば、密閉ミルまたはオープンミルのような開放ミル内で実施し得る。その場合、グラフト反応は、60°Cよりも低い開放ミルまたは密閉ミルの温度のいずれかで実施し、その後、60°Cよりも高い開放ミキサーまたは密閉ミキサーの温度である80°C~200°Cの範囲にある温度のプレスまたはオーブン内での反応工程を実施する;後の加熱処理はない。また、上記変性剤のグラフト反応は、溶液中でも実施し得る。グラフト過程は、連続してまたはバッチ方式で実施し得る。そのようにして変性したポリマーは、その溶液から、当業者にとって既知の任意の手段によって、特に、水蒸気ストリッピング操作によって分離し得る。本発明に従うグラフトエラストマーは、当業者等に既知の方法に従う各種ゴム物品の製造において使用し得る。上記グラフトエラストマーは、この場合、種々の他の成分を含むゴム組成物において使用する。従って、本発明の主題は、上述したようなグラフトエラストマーを含む架橋済または架橋可能な補強ゴム組成物でもある。補強剤の例としては、シリカのような無機補強用充填剤およびカーボンブラックのような有機補強用充填剤を挙げることができる。この組成物へのゴム組成物用の通常の添加剤、例えば、溶媒、可塑剤、架橋剤、顔料等の添加は、その用途に応じて意図し得る。そのようなゴム組成物の可能性ある応用によれば、車両用のタイヤの製造を挙げることができる。そのように、架橋した時点で、そのゴム組成物は、車両用タイヤの半製品要素として使用することのできるゴムの形状要素の形にカレンダー加工し得、或いは押出加工し得る。本発明およびその利点は、以下の実施例に照らせば容易に理解し得るであろう。実施例グラフトさせたエチル2‐エチルカルバモイルヒドラジンカルボキシレートの量の測定は、NMR分析によって実施する。スペクトルは、ブロードバンドプローブBBIzグラッド5mmを備えたBRUKER500MHz分光計において獲得する。定量的1HNMR試験は、30°単一パルスシーケンスおよび獲得毎の3秒間の繰返し遅延を使用する。サンプルは、硫化炭素中に溶解する。100μLの重水素化シクロヘキサンをロックシグナルにおいては添加する。1HNMRスペクトルは、グラフトさせたエチル2‐エチルカルバモイルヒドラジンカルボキシレート単位を定量することを、δ394ppmの化学シフトで現れるCH2Oプロトンの特性決定シグナルの集積によって可能にする。2D1H‐13CHSQCNMRスペクトルは、グラフトさせた単位の性質を検証することを、炭素およびプロトン原子の化学シフトによって可能にする。90よりも多い14‐シス結合を含む合成ポリイソプレンの溶液中での変性11‐エチル2‐エチルカルバモイルジアゼンカルボキシレートの調製aN‐エチル‐1H‐イミダゾール‐1‐カルボキサミドの調製N‐エチル‐1H‐イミダゾール‐1‐カルボキサミドは、下記の手順に従って調製する:無水アセトニトリル中の1‐イミダゾリジン‐2‐オンの溶液に、カルボニルジイミダゾールを一度に添加する。その後、反応媒体を、室温で3~5時間撹拌する。得られた沈降物を濾過し、フィルター上で、乾燥アセトニトリルと石油エーテルで洗浄し、最後に、室温で10~15時間乾燥させる。154°Cの融点を有する白色固形物を得る。モル純度は、88モルである。1H、13C、15NNMR特性決定使用溶媒:DMSO。bエチル2‐エチルカルバモイルヒドラジンカルボキシレートの調製無水アセトニトリル中のN‐エチル‐1H‐イミダゾール‐1‐カルボキサミドに、エチルヒドラジンカルボキシレートを一度に添加する。反応媒体を70~75°Cで3時間、次いで、室温で2~3時間撹拌する。沈降物を濾過し、アセトニトリルと石油エーテルで洗浄し、最後に、室温で10~15時間乾燥させる。179°Cの融点を有する白色固形物を得る。モル純度は、99よりも高い。1H、13C、15NNMR特性決定プロトン8、10および11はNH基であり、それらの1H化学シフトは、正確に帰属させ得ない。13C化学シフトは第8族に相応する。使用溶媒:DMSO。cエチル2‐エチルカルバモイルジアゼンカルボキシレート、即ち、本発明に従う化合物の調製5~10°Cに冷却したジクロロメタン中の、ピリジンとヒドラジンカルボキシレートOU‐IMIA‐02の混合物に、ジクロロメタン中のN‐ブロモスクシンイミドを一度に添加する。反応媒体を310°Cで1時間撹拌し、その後、有機相を水で洗浄する。その後、有機相をNa2SO4上で15分間乾燥させ、その後、溶媒を、減圧下に蒸発させる。ジエチルエーテルを添加し、反応媒体を、室温で30~40分間撹拌する。得られた沈降物を濾過し、フィルター上で、ジエチルエーテルで洗浄し、最後に、室温で10~15時間乾燥させる。122°Cの融点を有する黄色固形物を得る。モル純度は、95よりも高い。1H、13CNMR特性決定値は、下記の表1に示している。表1プロトン2および7はNH基であり、それらの1H化学シフトは、正確に帰属させ得ない。使用溶媒:DMSO。12‐変性剤のポリイソプレン上へのグラフト化14LのTHF中溶液中の70gのポリイソプレンに、50mLのジクロロメタン中213gのエチル2‐エチルカルバモイルジアゼンカルボキシレートの溶液を添加する。反応媒体を70°Cで7時間撹拌し、その後、ポリマーをアセトンメタノール混合物中で凝集させる。ポリマーをトルエン中に再溶解し、その後、014gの44’‐メチレン‐ビス‐26‐tert‐ブチルフェノールと014gのN‐‐N’‐フェニル‐p‐フェニレンジアミンの添加による酸化防止剤処理に供する。ポリマーを、真空下に、60°Cで48時間乾燥させる。1HNMR分析は、上記ポリマーが、40のグラフト収率と等価である021モルの量で変性されていたことを示している。